(57)【特許請求の範囲】
【請求項１】
平均粒子径が１０〜１００ｎｍであるケイ素酸化物微粒子および／または金属酸化物微粒子が表面から露出することにより微小な突起が形成され、かつ該微小な突起が形成された表面にフルオロアルキルシラン化合物が化学的に結合して成る透明な超撥水性表面と、アクリル樹脂からなる基材とを有する成形物。
【請求項２】
請求項１記載の成形物を製造する方法であって、アクリル樹脂からなる基材上に樹脂層（Ａ）を形成する工程と、該樹脂層（Ａ）の表面に微小な突起を形成する工程と、その表面にフルオロアルキルシラン化合物を反応させる工程とを少なくとも有する透明な超撥水性表面を有する成形物の製造方法。
【請求項３】
樹脂層（Ａ）を形成する工程として、平均粒子径が１０〜１００ｎｍであるケイ素酸化物微粒子および／または金属酸化物微粒子を含む樹脂組成物でアクリル樹脂からなる基材表面を被覆する工程を有し、さらに該樹脂層（Ａ）の表面に微小な突起を形成する工程として、形成された樹脂層（Ａ）をプラズマ処理により部分除去する工程を有する請求項２記載の透明な超撥水性表面を有する成形物の製造方法。
【発明の詳細な説明】
【０００１】
【発明の属する技術分野】
本発明は、水に対する接触角が１５０度以上の超撥水性を有し、且つ透明性に優れた表面を有する成形物の製造方法成形物およびその製造方法に関する。
【０００２】
【従来の技術】
固体の表面を超撥水化する方法としては、例えば、プラズマ等の処理により固体の表面に微小な凹凸突起を生じせしめ、固体の表面積を拡大させた後に、表面エネルギーが低い化合物を固体の表面に結合させることにより撥水化する方法がある。具体的には、基材に対してサブミクロン〜ミクロンオーダーの粗面化処理を行い、フルオロアルキルシラン化合物と反応させて被膜を形成する方法（特開平４−２８８３４９号公報）、プラスチックフィルムの表面に対して酸素含有ガスでプラズマ処理を行い、フルオロアルキルシラン化合物と反応させる方法（特開平６−２５４４９号公報）等が知られている。
【０００３】
【発明が解決しようとする課題】
しかし、特開平４−２８８３４９号公報記載の方法では、その製品の透明性が著しく低下する。また、特開平６−２５４４９号公報記載の方法では、アクリル樹脂に適用した場合、十分な粗面が得られないので、水に対する接触角が１５０度以上の超撥水性を得るのは困難である。
【０００４】
本発明は、この様な従来技術の課題を解決すべくなされたものであり、その目的は、透明性を著しく低下させずに、超撥水性の表面を有する成形物およびその製造方法を提供することにある。
【０００５】
【課題を解決するための手段】
本発明は、平均粒子径が１０〜１００ｎｍであるケイ素酸化物微粒子および／または金属酸化物微粒子が表面から露出することにより微小な突起が形成され、かつ該微小な突起が形成された表面にフルオロアルキルシラン化合物が化学的に結合して成る透明な超撥水性表面と、アクリル樹脂からなる基材とを有する成形物である。
【０００６】
さらに本発明は、上記成形物を製造する方法であって、アクリル樹脂からなる基材上に樹脂層（Ａ）を形成する工程と、該樹脂層（Ａ）の表面に微小な突起を形成する工程と、その表面にフルオロアルキルシラン化合物を反応させる工程とを少なくとも有する透明な超撥水性表面を有する成形物の製造方法である。
【０００７】
【発明の実施の形態】
以下、好ましい実施の形態も含めて、本発明を詳しく説明する。
【０００８】
本発明者らは、先に述べた従来の表面超撥水化技術を、成形物の表面、特に透明性に優れるアクリル樹脂成形物に応用しようと試みた。この場合、超撥水化された表面も透明性に優れていることが必要となる。本発明者らは、鋭意検討の結果、透明性を確保するには表面の微小な突起の大きさが重要であり、これが小さいほど透明性の点では好ましいが、あまり小さいと撥水性の機能が損なわれることを見い出した。さらに、突起を有する表面に、低表面エネルギー化合物を化学的に結合させる場合、この低表面エネルギー化合物として、フルオロアルキルシラン化合物を用い、特定の微粒子の露出により微小な突起が形成された表面に化学的に結合させること（特に微粒子の表面に存在する官能基との反応による結合）が好ましいことも見い出した。すなわち、本発明者らは、このような検討の結果、特定の平均粒子径および特定の材料から成る微粒子を基材表面に固着露出させ、フルオロアルキルシラン化合物を化学的に結合させると、非常に優れた効果が得られるという知見に至り、本発明を完成したのである。
【０００９】
本発明に用いるケイ素酸化物微粒子としては、二酸化ケイ素（ＳｉＯ２）、ガラス繊維等の微粒子が挙げられる。本発明に用いる金属酸化物微粒子としては、二酸化チタン（ＴｉＯ２）、酸化アルミニウム（Ａｌ２Ｏ３）、酸化亜鉛（ＺｎＯ）、酸化鉄（ＦｅＯ、Ｆｅ２Ｏ３、Ｆｅ３Ｏ４）、酸化アンチモン（Ｓｂ２Ｏ３）、酸化セリウム（ＣｅＯ２）、酸化錫（ＳｎＯ２）等の微粒子が挙げられる。これらは２種以上を混合して用いてもよい。特にフルオロアルキルシラン化合物との反応性が良好であるという点で、二酸化ケイ素（ＳｉＯ２）の微粒子が好ましい。
【００１０】
本発明に用いる微粒子の平均粒子径は、１０〜１００ｎｍである。これが１００ｎｍを超えると透明性が著しく低下し、１０ｎｍ未満であると超撥水性が発現しない。さらに、平均粒子径は３０〜６０ｎｍであることが好ましい。この平均粒子径の値は、微粒子１００個を単独で、または成形物の表面に露出している微粒子１００個を電子顕微鏡で観察してそれぞれの粒子径を測定し、平均することによって求めたものである。
【００１１】
本発明に用いる微粒子は、表面への露出により微小な突起を形成できる程度の微細形状であればよい。すなわち、ここでいう微粒子とは、厳密な意味で粒状と言われるものは勿論のこと、例えば、鱗片状、繊維状、不定形状、多面体状などの各種の任意形状であっても、その形状が微細な故に微粒子と言い得るものをも包含する意味である。
【００１２】
本発明では、このような微粒子を表面から露出させて、微小な突起を成形物の表面に形成する。微小な突起を形成する前の微粒子の形態は特に限定されない。例えば、粉体として存在する形態、あるいは、水、アルコール、有機溶媒などにコロイド粒子として分散している状態（分散液）等の微粒子を用いることができる。本発明の成形物表面に露出した微粒子は、凝集することなく分散していることが好ましい。
【００１３】
微粒子を表面から露出させて微小な突起を成形物の表面に形成する方法としては、例えば、樹脂表面に微粒子を機械的に付着させる方法、微粒子が分散した樹脂層を基材表面に形成し、この樹脂層の表面を化学的または物理的な処理で部分除去して微粒子の表面を露出させる方法などがある。後者の方法は、複雑な形状の成形物にも容易に適用できるので好ましい方法である。後者の方法の化学的処理としては、溶剤による樹脂層の溶解除去や化学薬品による分解除去などが適用できる。また、物理的処理としては、プラズマ処理や紫外線等の電磁波による樹脂層の分解除去などが適用できる。更に、これらの化学的処理と物理的処理の組み合わせも有効である。
【００１４】
特に、基材表面に微小な突起の形成およびフルオロアルキルシラン化合物と反応する官能基の導入を行うための樹脂層（Ａ）を形成する方法が好ましい。この樹脂層（Ａ）は、代表的には、平均粒子径が１０〜１００ｎｍであるケイ素酸化物微粒子および／または金属酸化物微粒子を含む樹脂組成物で基材表面を被覆することにより形成すればよい。樹脂層（Ａ）の厚みは、密着性や透明性の点から２０μｍ以下が好ましい。さらに、この樹脂層（Ａ）をプラズマ処理により部分的に分解除去（特に表面部分の樹脂成分を除去）すれば、フルオロアルキルシラン化合物と反応する官能基を有する微粒子が十分に露出し、微小な突起が形成された表面を簡易かつ良好に形成できる。このプラズマ処理条件は、所望に応じて決定すればよいが、例えば酸素を１００ｍｌ／ｍｉｎの流速で流した状態で、１００Ｗで３分間程度のプラズマ処理を実施すれば、良好な除去が可能である。
【００１５】
本発明において、表面に形成される微小な突起の具体的な高さは、微粒子の付与処理方法に応じて異なるが、その高さは、少なくとも微粒子の粒子径以下となる。また表面の単位面積当たりの突起の個数も、その処理条件によって異なる。例えば、上述の樹脂層（Ａ）を形成する方法をとる場合、微粒子の添加量が単位面積当たりの突起の頻度に影響する。この場合の微粒子の添加量は、プラズマ処理等の微粒子を露出させる工程を行なう前の樹脂層（Ａ）中１〜５０質量％が好ましく、５〜４０質量％がより好ましい。これら範囲の上限値は、特に表面の機械的特性の点で有意義であり、下限値は超撥水性の発現の点で有意義である。
【００１６】
例えば、粒子径が１０〜１００ｎｍの微粒子（球状シリカ微粒子等）が、添加量１〜５０質量％で凝集することなく分散したと仮定した場合、プラズマ処理後の樹脂表面には、計算上、高さ１００ｎｍ以下の突起が１μｍ２当たり１〜８６００個形成されることになる。また例えば、さらに好ましい形態として、粒子径が３０〜６０ｎｍの微粒子（球状シリカ微粒子等）を５〜４０質量％用いた場合は、計算上、高さ６０ｎｍ以下の突起が１μｍ２当たり２０〜１４００個形成されることになる。
【００１７】
樹脂層（Ａ）に用いる樹脂成分は、特に限定されないが、例えば、アクリル系樹脂、塩化ビニル−酢酸ビニル共重合体、ポリエステル系樹脂、ウレタン系樹脂、エポキシ系樹脂などが挙げられる。透明性を考慮すると、アクリル系樹脂が特に好ましい。アクリル系樹脂の具体例としては、ポリメタクリル酸メチル、メタクリル酸メチルを主成分とする共重合体、ジペンタエリストールヘキサ（メタ）アクリレート、テトラメチロールメタンテトラ（メタ）アクリレート、イソシアヌール酸エチレンオキサイド変性トリ（メタ）アクリレート、トリエチレングリコールジ（メタ）アクリレート、ジエチレングリコールジ（メタ）アクリレート、ネオペンチルグリコールジ（メタ）アクリレート、１，６−ヘキサンジオールジ（メタ）アクリレート、１，５−ペンタンジオールジ（メタ）アクリレート、１，３−ブチレングリコールジ（メタ）アクリレート、ベンジル（メタ）アクリレート、テトラヒドロフルフリル（メタ）アクリレート、シクロヘキサ（メタ）アクリレート、メチルトリグリコール（メタ）アクリレート、カルビトール（メタ）アクリレート、ブトキシエチル（メタ）アクリレート、２−メトキシエチル（メタ）アクリレート、２−ヒドロキシエチル（メタ）アクリレート、ｎ−ステアリル（メタ）アクリレート、２−エチルヘキシル（メタ）アクリレート、エチル（メタ）アクリレート、ブチル（メタ）アクリレート等が挙げられる。これらは単独でまたは二種以上を組合せて使用できる。なお、本発明において、「（メタ）アクリレート」とは、アクリレートおよび／またはメタクリレートを意味する。
【００１８】
樹脂層（Ａ）は、例えば、樹脂成分にケイ素酸化物微粒子および／または金属酸化物微粒子を添加し、必要に応じて溶剤を混合し、更に必要に応じて、着色剤、紫外線吸収剤、帯電防止剤など任意の添加材を添加した樹脂組成物を、例えば基材表面に塗布することで形成できる。樹脂組成物の塗布方法は特に限定されず、従来より知られる各種の方法を用いることができる。例えば、アプリケーターやバーコーターを用いたコーティング、ロールコート、スプレーコート、ディップコート等が挙げられる。また、樹脂組成物に溶剤が含まれる場合は塗布後に溶剤を蒸発させ、モノマーが含まれる場合は塗布後にＵＶ硬化や熱硬化させればよい。また、モノマー中での微粒子の分散性を改善する為に、微粒子の水酸基の一部を疎水化することも好ましい。
【００１９】
以上説明したようにケイ素酸化物微粒子および／または金属酸化物微粒子を用いて微小な突起を表面に形成すると、その微粒子が表面からむき出しになるので、微小な突起の形成と同時に、表面にフルオロアルキルシラン化合物と反応する官能基である水酸基を導入したことにもなる。この後、表面にフルオロアルキルシラン化合物を化学的に結合させれば、本発明の超撥水性表面を有する成形物が得られる。
【００２０】
本発明で用いるフルオロアルキルシラン化合物としては、例えば、ＣＦ３ＣＨ２ＣＨ２Ｓｉ（ＯＣＨ３）３、ＣＦ３ＣＨ２ＣＨ２ＳｉＣｌ３、ＣＦ３（ＣＦ２）３ＣＨ２ＣＨ２Ｓｉ（ＯＣＨ３）３、ＣＦ３（ＣＦ２）３ＣＨ２ＣＨ２ＳｉＣｌ３、ＣＦ３（ＣＦ２）５ＣＨ２ＣＨ２Ｓｉ（ＯＣＨ３）３、ＣＦ３（ＣＦ２）５ＣＨ２ＣＨ２ＳｉＣｌ３、ＣＦ３（ＣＦ２）７ＣＨ２ＣＨ２Ｓｉ（ＯＣＨ３）３、ＣＦ３（ＣＦ２）７ＣＨ２ＣＨ２ＳｉＣｌ３、ＣＦ３（ＣＦ２）７ＣＨ２ＣＨ２Ｓｉ（ＯＣＨ３）Ｃｌ２等が挙げられる。特に、フッ素原子の数が多い方が高い撥水性が得られるので、ＣＦ３（ＣＦ２）７ＣＨ２ＣＨ２Ｓｉ（ＯＣＨ３）３、ＣＦ３（ＣＦ２）７ＣＨ２ＣＨ２ＳｉＣｌ３、ＣＦ３（ＣＦ２）７ＣＨ２ＣＨ２Ｓｉ（ＯＣＨ３）Ｃｌ２等が好ましい。
【００２１】
フルオロアルキルシラン化合物は、必要に応じて、溶媒に溶解して使用すればよい。この溶媒としては、エタノール、２−プロパノール等の低級アルコール；ｍ−キシレンヘキサフロライド等のフッ素系溶媒；などが挙げられる。また、重縮合温度を低下させるために、塩酸、酢酸などの酸を添加してもよい。フルオロアルキルシラン化合物の塗布方法は特に限定されず、従来より知られる各種の方法を用いることができる。例えば、アプリケーターやバーコーターを用いたコーティング、ロールコート、スプレーコート、ディップコート等が挙げられる。また、ケイ素酸化物微粒子および／または金属酸化物微粒子の水酸基と、フルオロアルキルシラン化合物との反を加速させるために加熱してもよい。
【００２２】
本発明の成形物の基材としては、成型加工が容易で特に透明性を有する樹脂であるアクリル樹脂からなる基材を用いる。
【００２３】
本発明の成形物の形状は特に限定されず、不特定の固定された形状を有するものであればよい。その形状は用途等に応じて、シート状、フィルム状、板状、その他の一般的形状、製品形状等を適宜採用すればよい。
【００２４】
本発明の成形物の表面は、超撥水性と透明性を併せ持つものである。その具体的特性は、所望に応じて適宜決定すればよい。一般的には、水に対する接触角が１５０度以上であることが好ましく、１５５度以上であることがより好ましい。また、全光線透過率は８０％以上であることが好ましく、９０％以上であることがより好ましい。また、ヘイズは４０％以下であることが好ましく、３０％以下であることがより好ましい。
【００２５】
【実施例】
以下、実施例により本発明を更に詳しく説明する。なお、実施例中「部」、「％」は、それぞれ「質量部」「質量％」を意味する。また、実施例中の評価は、以下の方法に従い実施した。
（１）接触角：
ＥＲＭＡ  ＩＮＣ．製Ｇ−Ｔ型接触角測定計を用いて測定した。
（２）ヘイズおよび全光線透過率：
スガ試験機社製ヘイズメーターを用いて、超撥水性表面を有する成形物について測定した。
【００２６】
＜実施例１＞
シリカ微粒子（アエロジル社製、商品名アエロジルＴＴ６００、平均１次粒子径４０ｎｍ）２０部を、ジペンタエリストールヘキサアクリレート４０部と１，６−ヘキサンジオールジアクリレート４０部の混合溶液中に、高性能機械分散機コボールミルを用いて分散させ、さらに光重合開始剤（チバガイギー社製、商品名イルガキュア１８４）１．２部を溶解させて塗工液を得た。この塗工液を、厚さ３ｍｍのポリメチルメタクリレート（以下「ＰＭＭＡ」と記す）板に、膜厚が４μｍになるようにアプリケーターで塗布し、ＵＶ照射で硬化して、樹脂層（Ａ）である硬化塗膜（シリカ濃度２０％）を形成した。
【００２７】
この硬化塗膜形成後のＰＭＭＡ板を、酸素流量１００ｍｌ／ｍｉｎ、出力１００Ｗで６分間プラズマ処理し、樹脂層（Ａ）の表面部分の樹脂成分を分解除去した。次いで、ヘプタデカフルオロデシルトリメトキシシラン塗工液［ＣＦ３（ＣＦ２）７ＣＨ２ＣＨ２Ｓｉ（ＯＣＨ３）３、東芝シリコーン社製、商品名ＸＣ９８−Ａ５３８２］に１分間ディッピングし、その後風乾して、７０℃で３０分熱処理を行った。さらに、過剰のシラン化合物を除去する為にイソプロパノールで洗浄した。以上の処理により、ＰＭＭＡ板の表面を超撥水性にすることができた。
【００２８】
＜実施例２＞
コロイダルシリカ分散液（日産化学社製、商品名ＳＴ−２０ＯＬ、コロイダルシリカ２０％、水８０％、シリカ平均粒子径４０〜５０ｎｍ）１００部中の分散媒（水）を、イソプロパノール８０部に置換した。この分散液１００部に、γ−メタクリロイルオキシプロピルトリメトキシシラン１．９部、０．１Ｍ塩酸０．０５５部を良く混合して、７０℃で２時間還流し、モノマー中でも分散するようにコロイダルシリカの水酸基の一部を疎水化した。次いで、この分散液中の分散媒（イソプロパノール）を、ジペンタエリストールヘキサアクリレート４０部とヘキサンジオールジアクリレート４０部の混合溶液に置換した。この置換後の分散液１００部にキシレン８部、酢酸エチレングリコールモノエチルエーテル３４部、光重合開始剤（イルガキュア１８４）１．２部を溶解させて塗工液を得た。
【００２９】
この塗工液を、７０℃に加熱した厚さ３ｍｍのＰＭＭＡ板に、膜厚７μｍになるようにアプリケーターで塗布した。次いで、７０℃で２分間乾燥して、キシレンおよび酢酸エチレングリコールモノエチルエーテルを蒸発させ、ＵＶ照射して硬化させて、樹脂層（Ａ）である硬化塗膜（シリカ濃度２０％）を形成した。これ以降は、実施例１と同様にしてＰＭＭＡ板の表面を超撥水性にした。
【００３０】
＜実施例３＞
プラズマ処理時間を３分に変更したこと以外は、実施例２と同様にしてＰＭＭＡ板の表面を超撥水性にした。
【００３１】
＜比較例１＞
プラズマ処理を行わなかったこと以外は実施例２と同様にして表面処理ＰＭＭＡ板を得た。
【００３２】
＜比較例２＞
ヘプタデカフルオロデシルトリメトキシシランによる処理を行わなかったこと以外は、実施例２と同様にして表面処理ＰＭＭＡ板を得た。
【００３３】
＜比較例３＞
厚さ３ｍｍのＰＭＭＡ板を、酸素流量１００ｍｌ／ｍｉｎ、出力１００Ｗで６分間プラズマ処理した。次いで、ヘプタデカフルオロデシルトリメトキシシラン塗工液（ＸＣ９８−Ａ５３８２）に１分間ディッピングし、その後風乾して、７０℃で３０分熱処理を行ない、さらに過剰のフルオロアルキルシラン化合物を除去する為にイソプロパノールで洗浄し、表面処理ＰＭＭＡ板を得た。
【００３４】
＜比較例４＞
ＰＭＭＡ８０部をメチルエチルケトン４００部に溶解させてポリマー溶液を調製し、さらに平均粒子径７．２μｍのガラスフィラー（龍森社製、商品名ヒューズレックスＹ−４０）２０部を添加して、毎分５００回転で１０分間攪拌して分散させて塗工液を得た。この塗工液を、厚さ３ｍｍのＰＭＭＡ板に膜厚２５μｍになるようにアプリケーターで塗布した。次いで７０℃で１０分、１２０℃で２分乾燥して、樹脂層（シリカ濃度２０％）を形成した。この塗膜形成後のＰＭＭＡ板を、酸素流量１００ｍｌ／ｍｉｎ、出力１００Ｗで６分間プラズマ処理し、樹脂相（Ａ）の表面部分の樹脂成分を分解除去した。次いで、ヘプタデカフルオロデシルトリメトキシシラン塗工液［ＸＣ９８−Ａ５３８２］に１分間ディッピングし、その後風乾して、７０℃で３０分熱処理を行ない、さらに過剰のフルオロアルキルシラン化合物を除去する為にイソプロパノールで洗浄することにより、表面処理ＰＭＭＡ板を得た。
【００３５】
＜比較例５＞
プラズマ処理時間を３分間に変更したこと以外は、比較例４と同様にして表面処理ＰＭＭＡ板を得た。
【００３６】
＜比較例６＞
メチルエチルケトンの量を６００部に変更し、ガラスフィラーの量を１０２部にすることにより樹脂層中のシリカ微粒子濃度を５６％に変更したこと以外は、比較例４と同様にして表面処理ＰＭＭＡ板を得た。
【００３７】
＜比較例７＞
プラズマ処理時間を３分間に変更したこと以外は、比較例６と同様にして表面処理ＰＭＭＡ板を得た。
【００３８】
＜評価＞
実施例１〜３および比較例１〜７で得た各表面処理ＰＭＭＡ板について、水に対する接触角、ヘイズ、全光線透過率を測定した。結果を下記表１に示す。
【００３９】
【表１】
0003619724.tif 000002
表１に示すように、実施例１〜３で得た表面処理ＰＭＭＡ板は、水に対する接触角が大きな超撥水性を有し、また同時に透明性を有するものであった。一方、比較例１〜７で得た表面処理ＰＭＭＡ板は、使用する粒子の平均粒子径が大き過ぎるか、プラズマ処理を行っていないか（すなわちプラズマ除去による突起形成を行っていないか）、フルオロアルキルシラン化合物による処理がなされていないか、あるいは粒子を使用していないので、実施例１〜３と比較して水に対する接触角が小さく、撥水性の点で劣るものであった。
【００４０】
【発明の効果】
以上説明したように、本発明によれば、透明性を著しく低下させずに、超撥水性の表面を有する成形物およびその製造方法を提供できる。